(57)【要約】【課題】ポリウレタンフォーム層が整泡剤の蒸散や移行の少ないポリウレタンフォームから形成され、整泡剤の染み出し汚染に起因する不具合が解消したトナー供給ローラを提供する。【解決手段】芯金と、該芯金上に形成された少なくとも一層以上のポリウレタンフォーム層を有するトナー供給ローラであって、該ポリウレタンフォーム層が、少なくとも（Ａ）ポリオール、（Ｂ）ポリイソシアネート、（Ｃ）発泡剤、（Ｄ）触媒及び（Ｅ）シリコーン整泡剤を含有する原料組成物から形成されたものであり、（Ｅ）シリコーン整泡剤を原料組成物中で（Ａ）ポリオール１００質量部に対して０．１乃至５．０質量部とし、且つ、１００℃×３０分の加熱後の質量減少率が１．０％以下であるものを使用する。【選択図】なし【特許請求の範囲】
【請求項１】
芯金と、該芯金上に形成された少なくとも一層のポリウレタンフォーム層を有するトナー供給ローラであって、
該ポリウレタンフォーム層が、少なくとも（Ａ）ポリオール、（Ｂ）ポリイソシアネート、（Ｃ）発泡剤、（Ｄ）触媒及び（Ｅ）シリコーン整泡剤を含有する原料組成物から形成されたものであり、
該原料組成物中で（Ｅ）シリコーン整泡剤の含量が（Ａ）ポリオール１００質量部に対して０．１乃至５．０質量部であり、かつ、
該（Ｅ）シリコーン整泡剤は、１００℃×３０分の加熱による質量減少率が１．０質量％以下である
ことを特徴とするトナー供給ローラ。
【請求項２】
前記（Ｅ）シリコーン整泡剤の１００℃×３０分の加熱後の質量減少率が０．６質量％以下であることを特徴とする請求項１記載のトナー供給ローラ。
【請求項３】
前記（Ａ）ポリオールが、少なくとも質量平均分子量（Ｍｗ）２，０００乃至１０，０００で、エチレンオキシドを末端に５モル％以上含有したポリエーテルポリオールを含み、
前記（Ｂ）ポリイソシアネートが、少なくともジフェニルメタンジイソシアネート（ＭＤＩ）又はその誘導体を含む
ことを特徴とする請求項１又は２に記載のトナー供給ローラ。
【請求項４】
前記原料組成物のＮＣＯインデックスが、９０乃至１２０であることを特徴とする請求項１乃至３のいずれか１項に記載のトナー供給ローラ。
【発明の詳細な説明】
【技術分野】
【０００１】
本発明は、画像形成装置用トナー供給ローラに関する。
【背景技術】
【０００２】
電子写真技術の進歩に伴い、乾式電子写真装置等の画像形成装置には、帯電用、現像用、転写用、トナー供給用、クリーニング用などに供される部品の部材として、ポリウレタンフォームからなる部材が注目されている。そして、例えば、帯電ローラ、現像ローラ、転写ローラ、トナー供給ローラ、クリーニングローラなどの弾性を有する画像形成装置用部材として用いられている。
【０００３】
これらポリウレタンフォームからなる部材の多くは金型内で製造することができ、例えば、トナー供給ローラは次のような方法で製造される。まず、ポリオール、ポリイソシアネート、整泡剤、水及び触媒を混合攪拌し、トナー供給ローラ成形型内に注入する。これを型内で発泡硬化させ、ついで成形物を脱型することによりトナー供給ローラを製造することができる。
【０００４】
整泡剤としては、以下のようなシロキサン化合物が用いられている。ポリジメチルシロキサンとエチレンオキシド／プロピレンオキシド共重合物からの水溶性ポリエーテルシロキサン、スルホン化リシノール酸のナトリウム塩とポリシロキサン・ポリオキシアルキレンコポリマーとの混合物などがある。この中で、水溶性ポリエーテルシロキサンは、例えば、スラブフォーム用、ホットモールド用、高弾性（コールド）モールド用や、硬質用に多岐にわたり使用されている。
【０００５】
型内成形で使用されるポリウレタンフォームは、スラブフォームに比べてゲル化が速いこと、型にオーバーパックされることからフォームの通気性が低くなる傾向にある。このため、スラブフォーム用の整泡剤と基本的には類似しているが、やや整泡力が弱くフォームの通気性を高くする整泡剤が使用されていた。
【０００６】
さらには、電子機器用の吸音材やパッキン材の場合、整泡剤の低分子成分の蒸散が重要な問題を引き起こすため、整泡剤が使用できないことがある（例えば、特許文献１参照）。また、ポリウレタンフォーム中の整泡剤が、部材に接触する他の画像形成装置に移行し、変色などの問題を引き起こす可能性もある。これらの問題を解決するため、ポリウレタンフォームあるいはその原料と反応する反応基を有する整泡剤の使用も提案されている（例えば、特許文献２参照）が、あまり効果的ではなく、長時間のベーキング（キュア）処理などが必要である。
【特許文献１】特開平１１−２８８１６１号公報
【特許文献２】特開２００７−１４５９０４号公報
【発明の開示】
【発明が解決しようとする課題】
【０００７】
本発明は、ポリウレタンフォーム層が整泡剤の蒸散や移行の少ないポリウレタンフォームから形成され、整泡剤の染み出し汚染に起因する不具合が解消されたトナー供給ローラを提供することを課題とする。
【課題を解決するための手段】
【０００８】
上記課題は、以下により達成される。
【０００９】
（１）芯金と、該芯金上に形成された少なくとも一層のポリウレタンフォーム層を有するトナー供給ローラであって、該ポリウレタンフォーム層が、少なくとも（Ａ）ポリオール、（Ｂ）ポリイソシアネート、（Ｃ）発泡剤、（Ｄ）触媒及び（Ｅ）シリコーン整泡剤を含有する原料組成物から形成されたものであり、該原料組成物中で（Ｅ）シリコーン整泡剤の含量が（Ａ）ポリオール１００質量部に対して０．１乃至５．０質量部であり、かつ、該（Ｅ）シリコーン整泡剤は、１００℃×３０分の加熱による質量減少率が１．０％以下であることを特徴とするトナー供給ローラ。
【００１０】
（２）前記（Ｅ）シリコーン整泡剤の１００℃×３０分の加熱後の質量減少率が０．６％以下であることを特徴とする上記（１）のトナー供給ローラ。
【００１１】
（３）前記（Ａ）ポリオールが、少なくとも質量平均分子量（Ｍｗ）２，０００乃至１０，０００で、エチレンオキシドを末端に５モル％以上含有したポリエーテルポリオールを含み、前記（Ｂ）ポリイソシアネートが、少なくともジフェニルメタンジイソシアネート（ＭＤＩ）又はその誘導体を含むことを特徴とする上記（１）又は（２）のトナー供給ローラ。
【００１２】
（４）前記原料組成物のＮＣＯインデックスが、９０乃至１２０であることを特徴とする上記（１）乃至（３）のいずれかのトナー供給ローラ。
【発明の効果】
【００１３】
本発明によれば、ポリウレタンフォーム層がシリコーンの蒸散や移行の少ないポリウレタンフォームから構成されているので、整泡剤の染み出しに起因する不具合が解消されたトナー供給ローラを提供することができる。
【発明を実施するための最良の形態】
【００１４】
本発明は、芯金と、該芯金上に形成された少なくとも一層のポリウレタンフォーム層を有するトナー供給ローラである。そして、該ポリウレタンフォーム層は、少なくとも（Ａ）ポリオール、（Ｂ）ポリイソシアネート、（Ｃ）発泡剤、（Ｄ）触媒及び（Ｅ）シリコーン整泡剤を含有する原料組成物から形成されている。なお、該原料組成物中の（Ｅ）シリコーン整泡剤の含量は、（Ａ）ポリオール１００質量部に対して０．１乃至５．０質量部であり、かつ、該（Ｅ）シリコーン整泡剤は、１００℃×３０分の加熱による質量減少率が１．０％以下であるものである。
【００１５】
以下、詳細に説明する。
【００１６】
本発明におけるトナー供給ローラは、芯金と、該芯金上に形成された少なくとも一層のポリウレタンフォーム層を有するものである。そして、該ポリウレタンフォーム層は、少なくとも（Ａ）ポリオール、（Ｂ）イソシアネート、（Ｃ）発泡剤、（Ｄ）触媒及び（Ｅ）シリコーン整泡剤を含有する原料組成物を、例えば、トナー供給ローラ性成形用型内で発泡硬化して形成されたものである。
【００１７】
本発明においては、（Ｅ）シリコーン整泡剤としては、１００℃×３０分の加熱による質量減少率が１．０質量％以下であることが必要であり、好ましくは０．６質量％以下である。該質量減少率が１．０％よりも大きい場合、シリコーン整泡剤成分のブリードアウト、若しくは飛散した成分が重要な問題を引き起こす可能性が極めて高い。
【００１８】
また、原料組成物中の（Ｅ）シリコーン整泡剤の含量は（Ａ）ポリオール１００質量部に対して０．１乃至５．０質量部であり、好ましくは、０．１乃至２．０質量部である。（Ｅ）シリコーン整泡剤の含量が（Ａ）ポリオール１００質量部に対して０．１質量部未満であると、整泡力が弱いため、フォーム全体がセル荒れし易くなり、場合によっては、大きなエアーだまりが発生するため好ましくない。一方、該含量が５．０質量部より大きい場合は、飛散しにくいシリコーン整泡剤を使用した場合でも、過剰添加となり、シリコーン整泡剤成分のブリードアウト、若しくは飛散した成分による影響がみられるため、好ましくない。
【００１９】
本発明におけるシリコーン整泡剤は、１００℃×３０分の加熱後の質量減少率が１．０質量％以下のものであれば、特に制限がなく、従来公知のシリコーン整泡剤を使用することができる。例えば、ポリジメチルシロキサンとエチレンオキシド／プロピレンオキシド共重合物からの水溶性ポリエーテルシロキサン、スルホン化リシノール酸のナトリウム塩とポリシロキサン・ポリオキシアルキレンコポリマーとの混合物などが適当である。
【００２０】
本発明においては、前記原料組成物中の（Ａ）ポリオールは、少なくとも質量平均分子量（Ｍｗ）２，０００乃至１０，０００で、エチレンオキシドを末端に５モル％以上含有したポリエーテルポリオールを含むことが好ましい。また、（Ｂ）イソシアネートは、少なくともジフェニルメタンジイソシアネート（ＭＤＩ）又はその誘導体を含むことが好ましい。
【００２１】
本発明に使用される（Ａ）ポリオールは、少なくともエチレンオキシドを末端に５モル％以上付加させたポリエーテルポリオールを含むものである。エチレンオキシドを末端に５モル％以上付加させたポリエーテルポリオールは、末端が１級水酸基であるので、ポリイソシアネートとの反応が良好となるので好ましい。なお、（Ａ）ポリオールとしては、エチレンオキシドを末端に５モル％以上付加させたポリエーテルポリオールを含んでいれば、他のトナー供給ローラに使用されるポリオールを併用することもできる。なお、エチレンオキシドを末端に５モル％以上付加させたポリエーテルポリオールが少なくとも５０質量％、好ましくは７０質量％以上を含むのものであることが望ましい。
【００２２】
なお、このエチレンオキシドを末端に５モル％以上付加させたポリエーテルポリオールは、例えば、以下のようにして製造される。すなわち、活性水素を２個以上有する化合物を開始剤として、それに、アルキレンオキサイド誘導体を公知の方法により付加させ、最後に所定量のエチレンオキサイドを付加させることにより製造される。
【００２３】
なお、活性水素を２個以上有する化合物として、以下の化合物を挙げることができる。例えば、エチレングリコール、プロピレングリコール、ブタンジオール、ジエチレングリコール、ジプロピレングリコール、トリメチレングリコール、テトラメチレングリコール、ヘキサメチレングリコール、デカメチレングリコール、ネオペンチルグリコール、３−メチル−１，５−ペンタンジオール、グリセリン、トリメチロールプロパン、ペンタエリスリトール、ソルビトール；シュークローズ、グルコース等のシュガー系アルコール；ビスフェノールＡ；エチレンジアミン、プロピレンジアミン、ジエチレントリアミン、トルエンジアミン、メタフェニレンジアミン、ジフェニルメタンジアミン、キシリレンジアミン等のジアミンなど。
【００２４】
また、アルキレンオキサイド誘導体として、以下の化合物を挙げることができる。例えば、エチレンオキシド、プロピレンオキシド、ブチレンオキシド、アミレンオキシドなどのアルキレンオキサイド；グリシジルエーテル、メチルグリシジルエーテル、ｔ−ブチルグリシジルエーテル、フェニルグリシジルエーテル等のグリシジル化合物等。
【００２５】
本発明においては、エチレンオキシドを末端に５モル％以上付加させたポリエーテルポリオールが、末端に付加させたエチレンオキシドの量が５モル％未満では、ウレタン化反応が遅れ、脱型時に十分な強度をもったポリウレタンフォームを製造できない。なお、エチレンオキシドの末端への付加量は１０モル％以上であることがより好ましい。エチレンオキシドを末端に付加することで、末端水酸基中の1級水酸基の割合が高まり、ポリオールとポリイソシアネートの反応（ウレタン化）を促進し、脱型時に十分な強度をもったポリウレタンフォームが形成される。
【００２６】
なお、（Ａ）ポリオールは、Ｍｗが２，０００乃至１０，０００であることが望ましい。すなわち、Ｍｗが２，０００未満であると、反応性低下により、ポリオール成分が染み出し易くなり、画像形成装置に用いられる他部材へ悪影響を及ぼす可能性がある。また、Ｍｗが１０，０００より大きいと反応性が高く、高粘度であるため成形不良が発生しやすい。Ｍｗが２，５００乃至８，０００であることがより好ましい。
【００２７】
本発明においては、（Ｂ）ポリイソシアネートとして、少なくともジフェニルメタンジイソシアネート（ＭＤＩ）を含むことが好ましく、ＭＤＩは誘導体であっても良い。ＭＤＩ及びその誘導体を含有するポリイソシアネートは、ポリオールとの反応（ウレタン化）に優れているため、モールド成形において良好な成形性を示す。
【００２８】
その他のポリイソシアネートとしては、特に制限は無く、従来公知の各種イソシアネートの中から適宜選択して使用することが出来る。このイソシアネートの例としては、以下のものを挙げることができる。トリレンジイソシアネート（ＴＤＩ）などの芳香族ポリイソシアネート及びその誘導体；ヘキサメチレンジイソシアネート（ＨＭＤＩ）などの脂肪族イソシアネート及びその誘導体；イソホロンジイソシアネート（ＩＰＤＩ）などの脂環式イソシアネート及びその誘導体など。なお、（Ｂ）ポリイソシアネート中のＭＤＩ及びその誘導体は３乃至８０質量％であることが好ましい。
【００２９】
誘導体とは、例えば、多核体、ポリオールなどで変性したウレタン変性物、ウレチジオン形成による二量体、イソシアヌレート変性物、カルボジイミド変性物、ウレトンイミン変性物、アロハネート変性物、ウレア変性物、ビュレット変性物などである。これらのポリイソシアネートの中で、ＭＤＩとＴＤＩ及びその誘導体を（Ｂ）ポリイソシアネートの主成分として製造されたポリウレタンフォームを有する画像形成装置用部材は低硬度化、湿熱耐久性が向上しているので好適である。
【００３０】
画像形成装置用部材中のこれらポリイソシアネートの配合量としては特に制限は無いが、ＮＣＯインデックスが９０乃至１２０になるようにポリオールに対して配合量を設定することが好ましい。ＮＣＯインデックスが９０未満であると、ポリウレタン骨格が十分に形成されず脱型時にフォーム破断などが生じやすいだけでなく、未反応のポリオール成分が染み出し、画像形成装置に組み込まれた他部材を汚染することによる画像不良が発生する恐れがある。また、ＮＣＯインデックスが１２０を超えると、高硬度となり画像形成装置用高分子部材としての十分な性能を得ることができないことがある。例えば、前記画像形成装置のトナー供給ローラとして用いる場合、前記ＮＣＯインデックス範囲内に維持することで、トナー供給や掻き取りなどのトナー供給ローラ性能を十分に発揮することができる。
【００３１】
なお、ＮＣＯインデックスとは、ポリイソシアネート中のイソシアネート基の総数を、配合したポリオール、架橋剤、発泡剤等の成分中の水酸基やアミノ基等のイソシアネート基と反応する活性水素の総数で除した値である。イソシアネート基と反応する活性水素数とイソシアネート中のイソシアネート基が化学量論的に等しい場合にそのＮＣＯインデックスは１００と定義されている。
【００３２】
本発明において、（Ｃ）発泡剤として、好ましくは水が用いられる。なお、水以外の発泡剤、例えば、トリクロロモノフルオロメタン、ジクロロジフルオロメタン、メチレンクロライド、トリクロロフルオロメタン、二酸化炭素などを単独で又は二種以上を混合して使用しても何ら差し支えない。
【００３３】
本発明において（Ｄ）触媒としては公知のアミン系触媒や有機金属系触媒から適宜選択して用いることが可能である。また、アミン系触媒としては下記のものを挙げることができる。１，２−ジメチルイミダゾール、トリエチルアミン、トリプロピルアミン、トリブチルアミン、ヘキサデシルジメチルアミン、Ｎ−メチルモルホリン、Ｎ−エチルモルホリン、Ｎ−オクタデシルモルホリン、ジエチレントリアミン、Ｎ，Ｎ，Ｎ′，Ｎ′−テトラメチルエチレンジアミン、Ｎ，Ｎ，Ｎ′，Ｎ′−テトラメチルプロピレンジアミン、Ｎ，Ｎ，Ｎ′，Ｎ′−テトラメチルブタンジアミン、Ｎ，Ｎ，Ｎ′，Ｎ′−テトラメチル−１，３−ブタンアミン、Ｎ，Ｎ，Ｎ′，Ｎ′−テトラメチルヘキサメチレンジアミン、ビス〔２−（Ｎ．Ｎ−ジメチルアミノ）エチル〕エーテル、Ｎ，Ｎ−ジメチルベンジルアミン、Ｎ，Ｎ−ジメチルシクロヘキシルアミン、Ｎ，Ｎ，Ｎ′，Ｎ′，Ｎ″，Ｎ″−ペンタメチルジエチレントリアミン、トリエチレンジアミン、トリエチレンジアミンの塩類、第一及び第二アミンのアミノ基のオキシアルキレン付加物、１，８−ジアザビシクロ（５，４，０）ウンデセン−７、１，５−ジアザビシクロ（４，３，０）ノネン−５、Ｎ，Ｎ−ジアルキルピペラジン類のようなアザシクロ化合物、種々のＮ，Ｎ′，Ｎ″−トリアルキルアミノアルキルヘキサヒドロトリアミン類等。さらに、有機金属系ウレタン化触媒としては、以下のものを例示できる。酢酸錫、オクチル酸錫、オクテタン酸錫、オレイン酸錫、ラウリン酸錫、ジブチル錫ジクロリド、ジブチル錫ジラウレート、ジブチル錫ジアセテート、テトラ−ｉ−プロポキシチタン、テトラ−ｎ−ブトキシチタン、テトラキス（２−エチルヘキシルオキシ）チタン、ナフテン酸鉛、ナフテン酸ニッケル、ナフテン酸コバルト等があり、前記アミン系触媒及び有機金属系触媒の初期活性を低下させた有機酸塩触媒（カルボン酸塩やホウ酸塩等）等。これらの触媒は、単独で、又は混合して使用される。
【００３４】
本発明のトナー供給ローラは、ローラ形状のものが好ましく、例えば次のようにして製造する。まず、従来公知の方法に従って、所定のトナー供給ローラ用成形型内に、棒状芯金を配置する。一方、ポリオール、ポリイソシアネート、発泡剤、触媒及び整泡剤を混合してポリウレタンフォーム・ローラ用原料組成物を調製する。そして、この原料組成物を成形型に注入し、２５乃至８０℃に加熱して発泡成形する。場合によっては、８０乃至２５０℃の加熱炉で反応を促進させても差し支えない。そして、反応（発泡硬化）完了後に成形型から取り出すことにより、トナー供給ローラを得ることができる。なお、ポリウレタンフォーム層に導電性が必要な時には、原料組成物中にカーボンブラック等の導電剤を適宜添加しておくこともできる。
【実施例】
【００３５】
以下、本発明について実施例により説明するが、本発明はこれらの実施例により制限されない。
【００３６】
以下の実施例、比較例で使用する原材料として、用いた以下のものを用いた。
（Ａ）ポリオール
・ＥＰ５５３：ポリエーテルポリオール「アクトコールＥＰ−５５３」（商品名、三井化学ポリウレタン株式会社製）、ＯＨ価＝５６ｍｇＫＯＨ／ｇ、Ｍｗ＝３，０００、末端のエチレンオキシド結合量＝７モル％。
・ＧＰ３０００：ポリエーテルポリオール「サンニックスＧＰ−３０００」（商品名、三洋化成株式会社製）、ＯＨ価＝５６ｍｇＫＯＨ／ｇ、Ｍｗ＝３，０００、末端へのエチレンオキシド結合なし。
・ＭＦ１６：ポリエーテルポリオール「アクトコールＭＦ−１６」（商品名、三井化学ポリウレタン株式会社製）、ＯＨ価＝４６ｍｇＫＯＨ／ｇ、ｍＷ＝２，５００、末端のエチレンオキシド結合量＝１５モル％。
・７０１２：ポリエーテルポリオール「プレミノール７０１２」（商品名、旭硝子株式会社製）、ＯＨ価＝１７ｍｇＫＯＨ／ｇ、Ｍｗ＝１０，０００、末端のエチレンオキシド結合量＝１５モル％。
【００３７】
（Ｂ）ポリイソシアネート
・ＴＭ５０：ポリイソシアネート混合物「コスモネートＴＭ−５０」（商品名、三井化学ポリウレタン株式会社製）、ＮＣＯ＝４０％、ＭＤＩ＝５０モル％含有。
・Ｔ８０：トルエンジイソシアネート「コスモネートＴ−８０」（商品名、三井化学ポリウレタン株式会社製）、ＮＣＯ＝４８％、ＭＤＩ非含有。
【００３８】
（Ｄ）触媒
・ＥＴ：アミン系触媒「ＴＯＹＯＣＡＴ  ＥＴ」（商品名、東ソー株式会社製）、ビス（ジメチルアミノエチル）エーテルの７０％ジプロピレングリコール溶液。
・３３ＬＶ：アミン触媒「Ｄａｂｃｏ  ３３ＬＶ」（商品名、エアプロダクツ・ジャパン株式会社製）、トリエチレンジアミンの３３％ジプロピレングリコール溶液。
【００３９】
（Ｅ）シリコーン整泡剤
・Ｌ３６４０：シリコーン系整泡剤「ＮＩＡＸ  ＳＩＬＩＣＯＮＥ  Ｌ−３６４０」（商品名、モメンティブ・パフォーマンス・マテリアルズ・ジャパン合同会社製）、１００℃×３０分の質量減少率＝０．３２％。
・ＳＺ１３３６：シリコーン系整泡剤「ＳＺ−１３３６」（商品名、東レ・ダウコーニング株式会社製）、１００℃×３０分の質量減少率＝０．６９％。
・Ｙ１０１８４：シリコーン系整泡剤「ＮＩＡＸ  ＳＩＬＩＣＯＮＥ  Ｙ−１０１８４」（商品名、モメンティブ・パフォーマンス・マテリアルズ・ジャパン合同会社製）、１００℃×３０分の質量減少率＝３．５５％。
【００４０】
なお、これら整泡剤の１００℃×３０分の加熱による質量減少率は、示差熱熱重量同時測定装置「ＴＧ／ＤＴＡ６２００」（商品名、セイコーインスツル株式会社製）にて、窒素雰囲気下に、整泡剤約１０ｍｇを１００℃×３０分の加熱によって測定した。
【００４１】
実施例１
（Ａ）ポリオール「ＥＰ５５３」１００質量部に、（Ｃ）発泡剤として水２質量部、（Ｄ）触媒「ＥＴ」０．０５質量部と「３３ＬＶ」０．２質量部及び（Ｅ）シリコーン整泡剤「Ｌ３６４０」１質量部を攪拌混合した。その中に、（Ｂ）イソシアネート「ＴＭ５０」をＮＣＯインデックス１００となる量加え、ミキシングチャンバー内で５秒撹拌した後、５０℃に温調したトナー供給ローラ用成形型に注入し、成形型内で発泡硬化し、さらに、１２０℃で３０分の二次キュアをした。その結果、密度が０．１０ｇ／ｃｍ3のウレタンフォームからなるトナー供給ローラが得られた。
【００４２】
得られたトナー供給ローラを、フルカラーレーザービームプリンタ「ＬＢＰ−２５１０」（商品名、キヤノン株式会社製）の各色カートリッジにトナー供給ローラとして組み込んだ。このカートリッジを取り付けた該フルカラーレーザービームプリンタを用いて、組込み後１晩以上放置してから、各色のハーフトーン画像を作像して、濃度均一性を目視により調べ、下記基準で画像評価した。結果を表１に示した。
◎：いずれのカラーにおいても濃度ムラ、色抜けは見られず、良好である。
○：濃度ムラ、色抜けがやや見られるものの使用には問題ない程度である。
△：濃度ムラ、色抜けがやや見られ、使用するには気になる程度である。
×：濃度ムラ、色抜けが観察され、使用不可である。
なお、濃度ムラとは、画像が不均一であることをいい、色抜けとは、イメージのあるところにトナーが供給されていないことをいう。
【００４３】
実施例２
（Ｅ）シリコーン整泡剤として「ＳＺ１３３６」１質量部を用いる他は実施例１と同様にしてトナー供給ローラを作成した。得られたトナー供給ローラを用いて実施例１と同様に画像評価を行い、結果を表１に示した。
【００４４】
実施例３
（Ｂ）ポリオールとして「ＥＰ５５３」５０質量部と「ＧＰ３０００」５０質量部を用いる他は実施例１と同様にしてトナー供給ローラを作成した。得られたトナー供給ローラを用いて実施例１と同様に画像評価を行い、結果を表１に示した。
【００４５】
実施例４
（Ａ）ポリオールとして「ＭＦ５０」１００質量部を用いる他は実施例１と同様にしてトナー供給ローラを作成した。得られたトナー供給ローラを用いて実施例１と同様に画像評価を行い、結果を表１に示した。
【００４６】
実施例５
（Ａ）ポリオールとして「７０１２」１００質量部を用いる他は実施例１と同様にしてトナー供給ローラを作成した。得られたトナー供給ローラを用いて実施例１と同様に画像評価を行い、結果を表１に示した。
【００４７】
実施例６
（Ｂ）ポリイソシアネート「ＴＭ５０」の使用量をＮＣＯインデックス８０とする他は実施例１と同様にしてトナー供給ローラを作成した。得られたトナー供給ローラを用いて実施例１と同様に画像評価を行い、結果を表１に示した。
【００４８】
（Ｂ）ポリイソシアネート「ＴＭ５０」の使用量をＮＣＯインデックス９０とする他は実施例１と同様にしてトナー供給ローラを作成した。得られたトナー供給ローラを用いて実施例１と同様に画像評価を行い、結果を表１に示した。
【００４９】
（Ｂ）ポリイソシアネート「ＴＭ５０」の使用量をＮＣＯインデックス１２０とする他は実施例１と同様にしてトナー供給ローラを作成した。得られたトナー供給ローラを用いて実施例１と同様に画像評価を行い、結果を表１に示した。
【００５０】
実施例９
（Ｂ）ポリイソシアネート「ＴＭ５０」の使用量をＮＣＯインデックス１２５とする他は実施例１と同様にしてトナー供給ローラを作成した。得られたトナー供給ローラを用いて実施例１と同様に画像評価を行い、結果を表１に示した。
【００５１】
実施例１０
（Ｂ）ポリイソシアネートとして「Ｔ８０」をＮＣＯインデックス１００となる量使用する他は実施例１と同様にしてトナー供給ローラを作成した。得られたトナー供給ローラを用いて実施例１と同様に画像評価を行い、結果を表１に示した。
【００５２】
実施例１１
（Ｅ）シリコーン整泡剤「Ｌ３６４０」の使用量を０．１質量部とする他は実施例１と同様にしてトナー供給ローラを作成した。得られたトナー供給ローラを用いて実施例１と同様に画像評価を行い、結果を表１に示した。
【００５３】
実施例１２
（Ｅ）シリコーン整泡剤「Ｌ３６４０」の使用量を５．０質量部とする他は実施例１と同様にしてトナー供給ローラを作成した。得られたトナー供給ローラを用いて実施例１と同様に画像評価を行い、結果を表１に示した。
【００５４】
比較例１
（Ｅ）シリコーン整泡剤「Ｌ３６４０」の使用量を０．０５質量部とする他は実施例１と同様にしてトナー供給ローラを作成した。得られたトナー供給ローラを用いて実施例１と同様に画像評価を行い、結果を表１に示した。
【００５５】
比較例２
（Ｅ）シリコーン整泡剤「Ｌ３６４０」の使用量を６質量部とする他は実施例１と同様にしてトナー供給ローラを作成した。得られたトナー供給ローラを用いて実施例１と同様に画像評価を行い、結果を表１に示した。
【００５６】
比較例３
（Ｅ）シリコーン整泡剤として「Ｙ１０１８４」１質量部を用いる他は実施例１と同様にしてトナー供給ローラを作成した。得られたトナー供給ローラを用いて実施例１と同様に画像評価を行い、結果を表１に示した。
【００５７】
【表１】
2009237465.tif 000002
【００５８】
表１に見られるように、本発明のトナー供給ローラ（実施例１乃至１２）は画像評価に優れている。これに対し本発明から外れる比較例１では、フォーム表面にセル荒れが観察され、それによる影響から、濃度ムラが見られた。また、比較例２、３では、整泡剤に由来する染み出しにより、画像形成装置に用いられる他部材へ悪影響を及ぼし、画像評価が悪化した。